(57)【特許請求の範囲】
【請求項１】
帯状のコルゲート紙（２）の両端縁部（２ａ）（２ｂ）近傍に形成したホットメルト樹脂から成る細帯状接着層（５）（５）を介して上記コルゲート紙（２）を円筒型に巻設して積層一体化し、
上記円筒型に巻設された上記コルゲート紙（２）の両端縁部（２ａ）（２ｂ）によって形成されたロータ両端面（１ａ）（１ｂ）に、ホットメルト樹脂から成る粉塵防止剤（30）を付着させ、
上記コルゲート紙（２）は、珪藻土（７）が４０重量％以上７０重量％以下で含浸された原紙（20）にて形成されていることを特徴とする除加湿ロータ。
【発明の詳細な説明】
【技術分野】
【０００１】
本発明は、除加湿ロータに関する。
【背景技術】
【０００２】
従来、室内の除湿や加湿を行なうためのデシカント式空調装置（システム）は、円筒型の除加湿ロータを回転させ、除加湿ロータの一部に、ロータ軸心一方側から湿気を含んだ空気をあてて水分を吸着させると共に、除加湿ロータの残部に、ロータ軸心他方側から熱風をあてて、水分を放出していた。
このような、除加湿ロータには、水分が吸着しやすく、かつ、熱風により水分が離れやすくなるようにゼオライトを含有させていた（特許文献１参照）。
【先行技術文献】
【特許文献】
【０００３】
【特許文献１】特開２０００−３４６４００号公報
【発明の概要】
【発明が解決しようとする課題】
【０００４】
しかし、ゼオライトを含有させた除加湿ロータは、一度吸着した水分を放出するために、熱風で、１００℃以上に加熱する必要があり、熱源（加熱ヒータ）に多大なエネルギーが必要となるといった問題があった。また、１００℃以上の加熱に耐え得るセラミックペーパーや、耐熱性の無機系接着剤を用いる必要があり、除加湿ロータの製作に手間と時間がかかるといった問題があった。
【０００５】
そこで、本発明は、水分の吸着性に優れると共に１００℃以上の高温に加熱せずとも確実に水分を放出でき、さらに、製作が容易な除加湿ロータを提供することを目的とする。
【課題を解決するための手段】
【０００６】
上記目的を達成するために、本発明の除加湿ロータは、帯状のコルゲート紙の両端縁部近傍に形成したホットメルト樹脂から成る細帯状接着層を介して上記コルゲート紙を円筒型に巻設して積層一体化し、上記円筒型に巻設された上記コルゲート紙の両端縁部によって形成されたロータ両端面に、ホットメルト樹脂から成る粉塵防止剤を付着させ、上記コルゲート紙は、珪藻土が４０重量％以上７０重量％以下で含浸された原紙にて形成されているものである。
【発明の効果】
【０００７】
本発明によれば、十分な吸湿性を有しながらも、例えば４０℃程度の低温加熱で水分を放出でき、消費エネルギーを低減できる。作成する際に、熱可塑性樹脂を成形用接着剤や端面の保護剤として使用でき、接着剤の塗布工程や乾燥工程の時間を大幅に削減できる。高温の熱源を使用する必要が無く（低温の熱源で良く）、容易かつ安価なデシカント空調装置が得られる。
【図面の簡単な説明】
【０００８】
【図１】本発明の実施の一形態の使用状態を示す斜視図である。
【図２】実施の一形態の要部拡大正面図である。
【図３】原紙の一例を示す簡略構成図である。
【図４】接着層を説明するための斜視図である。
【図５】要部断面側面図である。
【発明を実施するための形態】
【０００９】
以下、図示の実施形態に基づき本発明を詳説する。
本発明に係る除加湿ロータは、デシカント式空調装置に使用されるものであって、デシカントロータとも呼ばれる。
図１に示すように、デシカント式空調装置10は、除加湿ロータ１をロータ軸心Ｌａ廻りに回転させつつ、ロータ軸心一方側Ｊから湿気（水分）を含んだ処理空気Ａを吸い込んで、除加湿ロータ１の一部を通過させて水分を吸着させ、ロータ軸心他方側Ｋへ、湿気の少ない乾燥した処理空気Ａを送る。そして、ロータ軸心他方側Ｋからヒータ等の熱源Ｈによって加熱された熱風Ｆを、除加湿ロータ１の残部に通過させて吸着した水分を放出させ、軸心一方向側Ｊへ湿気を含んだ熱風Ｆを送るように構成している。
【００１０】
また、ロータ両端面１ａ，１ｂ側に夫々配設され除加湿ロータ１に摺接する起毛を有する仕切部材９と、図示省略の隔壁と、によって、処理空気Ａと熱風Ｆが混流しないように、処理空気用流路と熱風用流路に区分けしている。
つまり、除加湿ロータ１は、水分を吸着した部位が処理空気用流路から、回転によって、熱風用流路に移動し、吸着した水分が放出され、その後、回転によって、処理空気用流路に戻って、再び水分を吸着するといったサイクルを繰り返すものである。
そして、デシカント式空調装置10は、処理空気用流路及び熱風用流路の上流口及び下流口を、屋内側や屋外側へ切り換えることで、屋内の除湿や加湿が行なえる。
【００１１】
図２及び図３に示すように、除加湿ロータ１は、帯状のコルゲート紙２を、円筒状軸芯部材19に渦巻き状に巻設した円筒型である。積層状態のコルゲート紙２によってロータ軸心Ｌａ方向に開口する多数（１００以上）の通気路11が形成されている。
【００１２】
コルゲート紙２は、波板型に成形した中芯材22を、平面状のライナー材21に、コルゲートマシンによって貼着（接着）して形成したものであって、段ボールとも呼ばれる。
図示のコルゲート紙２は、ライナー材（表面ライナー材）21に中芯材22を貼着した片面段ボールである。
【００１３】
中芯材22とライナー材21は、図４に示すように、珪藻土７が含浸された原紙20にて形成している。
原紙20は、パルプ等の紙繊維８を抄く抄紙工程に於て、珪藻土７が混入されて、製紙されたものである。
【００１４】
原紙20は、珪藻土７が４０重量％以上７０重量％以下で含浸されている。７０重量％を越えると、原紙20の成形（製紙）が困難となる。また、４０重量％未満であると、十分な吸湿性が得られなくなる。
【００１５】
珪藻土７は、プランクトンの一種である珪藻の遺骸が堆積した堆積岩から成る。天然の岩石から得られるため、複雑な成分調整や調合等が必要なく、極めて容易かつ安価に製紙に用いることができる。また、湿度に対して自律的に吸放湿する優れた調湿性（機能）を有している。
【００１６】
特に、珪藻土７は、北海道を産地とする稚内層珪質頁岩を粉体にした稚内珪藻土とするのが好ましい。
稚内層珪質頁岩（稚内珪藻土）は、ＢＥＴ比表面積（ＢＥＴ法で測定した表面積）が１３５〜１６５ｍ2 ／ｇ、細孔容量が０．２５〜０．４５ｃｍ3 ／ｇ、細孔の８０％以上は細孔径が４〜２０ｎｍのメソ孔に分布し、水蒸気（水分）の毛細管凝縮に適しており、優れた調湿機能を有している。
このような特性は、他の産地のもの（秋田県、石川県、岡山県を産地とするもの）に比べて、５〜８倍のＢＥＴ比表面積及び細孔容量を有しており、吸湿性、放湿性、調湿性に優れている。また、相対湿度が８０％以上の高湿度域で（ゼオライトよりも）多量の水分を吸着可能である。
【００１７】
また、コルゲート紙２（原紙20）は、ポリエステル樹脂繊維等の化学繊維を含有させるも好ましい。化学繊維を含有させることで、吸湿と放湿や、加熱が繰り返し行なわれても、直径や厚み等の寸法が大きく変化せず、形状（寸法）が安定すると共に剛性が向上する。化学繊維は、原紙20の抄紙工程にて混入する。
【００１８】
また、図３に示すように、コルゲート紙２のライナー材21の外面（中芯材22が貼着されていない面）21ａかつ両端縁部２ａ，２ｂ近傍に、ホットメルト樹脂から成る巻設用接着剤50をロータ軸心Ｌａ廻りに細帯状に塗布して、外径側に巻設される中芯材22を接着し、図５に示すように、ライナー材21の外面21ａと中芯材22の波頂部22ａの間に形成される２本の細帯状接着層５，５を介して積層一体化している。
【００１９】
また、図５に於て、円筒型に巻設されたコルゲート紙２の両端縁部２ａ，２ｂによって形成されたロータ両端面１ａ，１ｂに、ホットメルト樹脂から成る粉塵防止剤30を付着している。粉塵防止剤30は、通気路11を施蓋状に塞ぐことなく、コルゲート紙２に塗布している。
【００２０】
ホットメルト樹脂は、熱可塑性樹脂であって、例えば、ウレタン系樹脂、オレフィン系樹脂、ポリアミド系樹脂、ＥＶ系樹脂（エチレン酢酸ビニル共重合系樹脂、やＥＶＡ系樹脂とも呼ばれる）等である。
【００２１】
なお、本発明は、設計変更可能であって、コルゲート紙２は、図示省略するが表面ライナー材と、裏面ライナー材で中芯材22を挟んだ両面段ボールとするも良い。熱源Ｈはヒータに限らず、温水コイル等、取り込んだ空気に熱を与えられれば良い。通気路11の横断面形状は、波型形状、円弧山型状、三角山型状、矩形状等自由である。また、図３に於て、コルゲート紙２の幅方向中間部に細帯状接着層５を１本又は２本追加して、合計で、細帯状接着層５を３本又は４本とするも良い。
【００２２】
次に、本発明の除加湿ロータの実施形態の作用について説明する。
除加湿ロータ１は、珪藻土７が含浸されているため優れた放湿性を発揮し、４０℃程度の加熱で、十分に水分を放出でき、熱源Ｈの温度も８０℃未満で十分である。珪藻土７を含浸させていない場合（従来）は、１００℃を越えるような高温の加熱にする必要があった（熱源Ｈも１００℃以上にする必要があった）。つまり、珪藻土７の含浸によって熱源にかかる消費エネルギーが大幅に低減する。
【００２３】
また、除加湿ロータ１が１００℃を越えるような高温にならないため、従来では使用できなかった、熱可塑性樹脂から成るホットメルト樹脂を、巻設用接着剤50として、使用可能となる。
従来は、無機系の耐熱性接着剤を用いる必要があり、乾く（接着完了）まで時間がかかると共に、液ダレが発生して通気路11内を閉塞するといった問題があったが、ホットメルト樹脂は速乾性かつ接着性が良いため、製造にかかる手間や時間を大幅に削減する。
【００２４】
また、図３に示すように、巻設用接着剤50を細帯状に塗布して巻設することで、外面21ａ全体に塗布した場合に比べて、図２に於て、内径側のライナー材21と外径側の中芯材22で形成される通気路11（11Ａ）に、巻設用接着剤50が、大量に浸入して閉塞するようなことがなく、吸湿性及び放湿性、及び通気性が確実に得られる。
【００２５】
また、熱可塑性樹脂から成るホットメルト樹脂を、粉塵防止剤30としても使用可能となる。従来は、耐熱性シリコンを用いていたが、シリコンを塗布する前に、プライマー剤を塗布しなければならず、工程が煩雑で製作に手間と時間がかかっていた。ホットメルト樹脂は、ロータ両端面１ａ，１ｂに直接塗布でき（プライマー塗布工程が省略でき）、大幅に製造時間が削減する。
【００２６】
粉塵防止剤30によって、デシカント式空調装置10の仕切部材９の摺接による磨耗が防止され、紙粉や珪藻土粉の発生が防止されると共に、円筒型に巻設されたコルゲート紙２の円筒形状を保持する。つまり、粉塵防止剤30は、端面用接着剤としても機能する。
【００２７】
以上のように、本発明の除加湿ロータは、珪藻土７を含浸させた帯状のコルゲート紙２を円筒型に巻設したので、十分な吸湿性を有しながらも、低温（例えば４０℃程度）の加熱で水分を放出でき、消費エネルギーを低減できる。熱可塑性樹脂を成形用接着剤や端面の保護剤として使用でき、接着剤の塗布工程や乾燥工程の時間を大幅に削減できる。珪藻土７は、天然素材であるため、複雑な成分調整や析出等が必要なく、極めて容易かつ安価に製紙に用いることができる。また、湿度に対して自律的に吸放湿する優れた調湿性（機能）を有している。低温加熱で再生（水分の放出）が可能な物理的吸着だけで水分の吸着が起こると共に、加熱を繰り返しても特性が変化せず、優れた耐久性が得られる。低温（80℃未満）の熱源Ｈで良く、例えば、エアコン排熱、太陽熱給湯器等でつくった温水を利用して、省エネルギーで運転コストの低い空調システムを提供できる。
【００２８】
また、円筒型に巻設されたコルゲート紙２の両端縁部２ａ，２ｂによって形成されたロータ両端面１ａ，１ｂに、ホットメルト樹脂から成る粉塵防止剤30を付着させたので、紙粉や珪藻土粉の発生を防止して、耐久性を向上できる（長寿命化できる）。塗布工程や乾燥工程の時間を大幅に削減できる。円筒型に巻設したコルゲート紙２の形状を保持できる。コルゲート紙２が形成した通気路11を塞ぐようなことなく、容易に付着させることができる。
【００２９】
また、コルゲート紙２を、コルゲート紙２の両端縁部２ａ，２ｂ近傍に形成した細帯状接着層５，５を介して積層一体化したので、巻設用接着剤50の消費を少なくできると共に容易かつ迅速に接着できる。塗布工程や乾燥工程の時間を大幅に削減できる。コルゲート紙２が形成した通気路11（11Ａ）を接着層５が塞ぐようなことなく、確実に所望の吸湿性及び放湿性と通気性を得られる。
【符号の説明】
【００３０】
１ａ，１ｂ  ロータ両端面
２  コルゲート紙
２ａ，２ｂ  両端縁部
５  細帯状接着層
６  良熱伝導粉体
７  珪藻土
20 原紙
30  粉塵防止剤
【図１】
0005643802.tif 000002
【図２】
0005643802.tif 000003
【図３】
0005643802.tif 000004
【図４】
0005643802.tif 000005
【図５】
0005643802.tif 000006